(57)【特許請求の範囲】
【請求項１】
あらかじめ形成されたポリオキセタンポリマーに、少なくとも１つのポリエステルのブロックを結合して共重合体を形成する方法であって、
ａ）  少なくとも１つの、−ＣＨ２Ｏ（ＣＨ２）ｎＲｆ基ペンダント
［式中、それぞれのＲｆは独立に直鎖または分岐鎖のＣ１−Ｃ２０アルキル基であり、その水素原子の最低限２５％がフッ素原子で置換されており、ｎは１から３である］、
を有する少なくとも１つのオキセタンモノマーから誘導された繰り返し単位を含むヒドロキシ末端−ポリオキセタンを提供すること、
ｂ）  該ヒドロキシ末端−ポリオキセタンの１つ又は複数のヒドロキシ基と、ポリカルボン酸またはその無水物とを、ハーフエステルを形成する条件で反応させ、それによりカルボン酸末端ポリオキセタンを形成すること、
ｃ）  該カルボン酸末端ポリオキセタンと、
（１）  縮合反応により形成されたポリエステル、または
（２）  ポリエステル前駆体
とを反応させ、ポリオキセタンポリマーに、少なくとも１つのポリエステルのブロックを結合して共重合体を形成すること、を含む方法。
【請求項２】
以下の少なくとも１つが真実である、請求項１記載の方法：
（１）  ポリカルボン酸またはその無水物が、ジカルボン酸またはその無水物であること、または
（２）  工程（ｃ）において、反応がポリエステル前駆体と行われ、該前駆体がポリオールまたは、ポリ酸もしくはその無水物と組み合わされた環状エーテルであること。
【請求項３】
ポリエステルブロックの数平均分子量が１００から５０００である、請求項１または２記載の方法。
【請求項４】
ポリオキセタンがさらに、環状構造に２から４個の炭素原子を含む非フッ素化環状エーテルから誘導された繰り返し単位を含む、請求項１から３のいずれか１項記載の方法。
【請求項５】
ポリオキセタンが１０００から５０，０００の数平均分子量を有する、請求項１から４のいずれか１項記載の方法。
【請求項６】
少なくとも１つのオキセタンモノマーからの繰り返し単位が、
【化１】
0004027601.tif 000005
であり、ｎおよびＲｆは請求項１記載のとおりであり、ＲはＨまたはＣ１−Ｃ６アルキル基である、請求項１から５のいずれか１項記載の方法。
【発明の詳細な説明】
【０００１】
【発明の属する技術分野】
本出願は、先行する米国出願第０９／２４４，７１１号、１９９９年２月４日出願、発明の名称“容易に洗浄可能なポリマーラミネート”の一部継続出願であり、この米国出願第０９／２４４，７１１号はさらに先行する米国出願第０９／０３５，５９５号、１９９８年３月５日出願、発明の名称“容易に洗浄可能なポリマーラミネート”の一部継続出願である。両出願を参照用に本願に含ませる。
【０００２】
【発明の属する技術分野】
本発明は、部分的にフッ素化された側鎖を有するオキセタンモノマーを含むモノマーを重合することにより誘導されたポリオキセタンのブロックを含む、ポリエステルポリマーに関する。これらのポリエステルはフッ素化ポリマーの多くの望ましい性質とポリエステルの加工容易性を有する。フッ素化ポリマーの多くの望ましい性質は、部分的にフッ素化された側鎖と、フッ素化側鎖が、生じたあらゆる表面に比例せずに存在する傾向とによる。これらのポリマーは、幾つかの態様において、部分的にフッ素化された側鎖を有するポリオキセタンよりも好ましい。なぜならこれらのポリマーは、該ポリマーのポリエステル部分により、多様のポリマーに一層容易に混入されそして結合されるからである。
【０００３】
【従来の技術】
米国特許第５，６５０，４８３号は、ペンダント型フッ素化鎖を有するオキセタンポリマーを形成するのに有用なオキセタンモノマーを記載する。オキセタンポリマーは、低い表面エネルギー、高い疎水性および低い摩擦係数により特徴付けられていた。その特許を、オキセタンモノマーおよびポリマーの製造法の教示について、本願に参照用に含ませる。該参照文献では、オキセタンポリマーはイソシアネートと配合されて、架橋された組成物を形成することができた。オキセタンモノマーおよびポリマーの変更について追加の特許が発行された。これらは、米国特許第５，４６８，８４１号；同第５，６６３，２８９号；同第５，６６８，２５０号；および同第５，６６８，２５１号であり、これらも本願に参照用に含ませる。
【０００４】
ポリエステルは非常に有用なポリマーの種類である。ポリエステルは、成形又は押出し成形用ポリマーとして、塗装においてアミノ樹脂と共に硬化させることができる溶媒分散性又は水分散性ポリマーとして、ポリウレタンおよびエポキシ材料の成分として使用され、それらが不飽和の場合、多様の充填および／又は繊維強化用に熱硬化性成形組成物に使用される。
【０００５】
【課題を解決するための手段】
本発明によると、汚れ（ステイン）および耐摩耗性を改良することができる、低い表面エネルギー、高い疎水性および低い摩擦係数を有するポリエステル樹脂が、ペンダント型フッ素化基を有するオキセタンモノマーからの繰り返し単位を有するヒドロキシル基末端ポリマー（ブロック）をポリエステルに混入することにより製造されることが発見された。ヒドロキシル基末端ポリマーは、テトラヒドロフラン、プロピレンオキシド又はエポキシモノマーを含む環式エーテルの開環重合から誘導されるような他の繰り返し単位を含んでもよい。ポリオキセタンをポリエステルに混入する好ましい方法は、ポリオキセタンをジカルボン酸又はその無水物と、ポリオキセタンとジ酸およびカルボン酸末端基との間に半エステル結合を生じるに有効な条件下で反応させることである。その後、追加のポリエステル繰り返し単位を、末端カルボン酸基とポリオール若しくは環式エーテルおよび追加のポリ酸および／又はポリ酸の無水物と反応させることにより、加えることができる。ポリエステルはエステル交換反応されることが知られているので、該ポリエステルを形成するためにポリエステルおよびその前駆体として使用される反応体を系統的に挙げることができるであろう。
【０００６】
本発明に好ましいオキセタンモノマーは、単一のペンダント型−ＣＨ２−Ｏ−（ＣＨ２）ｎ−Ｒｆ基を有することができ、ここでＲｆ基は部分的に又は完全にフッ素化された直鎖又は分枝鎖の炭素数１〜２０のアルキル基であり、Ｒは水素又は炭素数１〜６のアルキル基であり、そしてｎは１から３である。一つの繰り返し単位当たり二つのペンダント型の部分的にフッ素化された基を有するポリオキセタンもまたこの技術で使用できるであろう。“部分的にフッ素化されたペンダント基”の技術用語を、−ＣＨ２およびー（ＣＨ２）ｎ部分が存在するために部分的にしかフッ素化されていない−ＣＨ２−Ｏ−（ＣＨ２）ｎ−Ｒｆ基を記述するために使用する。
【０００７】
【発明の好ましい態様の記述】
ポリエステル樹脂は一般に、ポリカルボン酸若しくはその無水物と多価アルコールとの混合物を、通常触媒の存在下で熱を加えて縮重合反応させることにより製造される。好ましいポリカルボン酸はジカルボン酸およびそれらの無水物である。脂肪一塩基性油若しくは脂肪酸、モノヒドロキシアルコールおよび無水物が存在してもよい。ポリエステルは活性水素原子、例えばカルボン酸基および／又はヒドロキシル基を、アミノ樹脂との反応のために含んでもよく、或いは、エチレン性不飽和モノマーとの共重合のような別の機構による架橋のために不飽和を含んでもよい。アルキッド樹脂又は反応性ポリエステルを形成するのに使用される幾つかの酸の例は、アジピン酸、アゼライン酸、セバシン酸、テレフタル酸、無水フタル酸等である。一般に、脂肪族カルボン酸は約３から約１０の炭素原子を有する。炭酸又はホスゲンのような他のカルボン酸もカルボン酸の代わりに適当な条件下で使用し得る。芳香族カルボン酸は一般に約１０から約３０の炭素原子を有する。多価アルコール（ポリオール）は、一般に約２から約２０個の炭素原子と約２から約５個のヒドロキシル基とを有する。環式アルキレンオキシドの重合から形成されるようなポリマー性ポリオールも多価アルコールの一部又は全部として使用し得る。ポリマー性ポリオールは、一般に数平均分子量１００〜５，０００若しくは１０，０００を有する。幾つかのポリマー性ポリオールの例には、エチレングリコール、プロピレングリコール、ジエチレングリコール、ジプロピレングリコール、グリセリン、ブチレングリコール、２，２−ジメチルー１，３−プロパンジオール、トリメチロールプロパン、１，４−シクロヘキサンジメタノール、ペンタエリトリトール、トリメチロールエタン等が含まれる。ポリオールとポリカルボン酸との混合物が使用し得る。適切な反応性ポリエステルの例は、トリメチロールプロパン、２，２−ジメチルー１，３−プロパンジオール、１，４−シクロヘキサンジメタノール、無水フタル酸およびアジピン酸の縮合生成物である。これらの反応性ポリエステル（アルキッド樹脂）の混合物が使用できる。アルキッド樹脂は、下記の文献に示されるように周知である：“Encyclopedia of Polymer Science and Technology",Vol.1,1964、 John Wiley & Sons,Inc.,663-734頁;“Alkyd Resins",Martens,Reinhold Publishing Corporation, ニューヨーク,1961、および“Alkyd Resin Technology", Patton, Interscience Publishers,John Wiley & Sons,ニューヨーク、の分室,1962。幾つかの不飽和ポリカルボン酸および不飽和ポリオールは縮合反応に使用し得る。
【０００８】
ポリエステルのポリエステルセグメントも、典型的には環中に２又は３個の炭素原子を含む環式エーテルおよび無水物（例えば不飽和無水物）から、二重金属複合体シアニド触媒を使用して重合し得る。これらのポリエステルは、カルボン酸半エステル官能化ポリオキセタンと共に使用できる。何故なら、エステル交換反応が起き、これによりポリエステルポリマーが分解してカルボン酸とヒドロキシル末端基が形成し、次に他のポリエステル断片とエステル結合によりカップリングするからである。一般に、例えば２個の炭素原子を環内にそして１６個までの炭素原子を側鎖に有するような、合計１８個までの炭素原子を有する環式エーテルと共に、１，２−エポキシド、オキセタン等のようなあらゆる環式オキシドも利用できる。かかる環式オキシドモノマーはまた、１個又はそれ以上の脂肪族二重結合を含んでもよい。一般に５員不飽和環式無水物が好ましく、特に分子量９８〜４００のものが好ましい。混合無水物も使用できる。無水物には、フタル酸、イタコン酸、ナド酸の無水物等が含まれる。ハロゲン化無水物も使用できる。かかるポリエステルは当業者に知られており、本願に参照用に含ませる米国特許第３，５３８，０４３号に記載されている。
【０００９】
アミノ樹脂は、ポリエステルが末端ヒドロキシルおよび／又はカルボン酸基を有する場合、ポリエステルの架橋剤（硬化剤）として使用できる。これらのアミノ樹脂には一般に、アルキル化ベンゾグアナミン−ホルムアルデヒド、アルキル化尿素−ホルムアルデヒド、好ましくはアルキル化メラミン−ホルムアルデヒド樹脂が含まれる。これらの樹脂の混合物が使用できる。これらのアミノ樹脂は周知であり、下記の文献に記載されたものが含まれる：“Aminoplastics",Vale外、Iliffe Books社、ロンドン、1964年; “Amino Resins",Blair,Reinhold Publishing Corporation、ニューヨーク、1959年;“Modern Plastics Encyclopedia 1980-1981"、15、16および25頁;および“Encyclopedia of Polymer Science And Technology",John Wiley & Sons,Inc.,Vol.2,1965年、1-94頁。
【００１０】
アミノ樹脂を硬化剤（架橋剤）として使用する場合、十分量の反応性ポリエステルとアミノ樹脂とを使用して、耐汚れ性、良好な耐久性および可撓性、並びにラミネートに使用する場合は基体への良好な接着性を付与する。これらの材料は、少なくとも１５０、２００、２５０又は４００°Ｆ（６６、９３、１２１、又は２０４°Ｃ）以上の温度で、有効な時間、少重量の酸触媒、例えばホウ酸、リン酸、硫酸、塩酸、無水フタル酸又はフタル酸、蓚酸又はそのアンモニウム塩、硫酸エチルナトリウム又はバリウム、脂肪族又は芳香族スルホン酸、例えばｐ−トルエンスルホン酸（好ましい）、メタンスルホン酸等、の存在下で硬化させるのが望ましい。
【００１１】
少なくとも一つのペンダント型−ＣＨ２−Ｏ−（ＣＨ２）ｎ−Ｒｆ基を有するオキセタンからの繰り返し単位を含むヒドロキシル末端ポリマーは、部分的にフッ素化された側鎖を有するオキセタンモノマーの重合から調製される。これらのポリオキセタンは、米国特許第５，６５０，４８３号；同第５，６６８，２５０号および同第５，６６３，２８９号の教示に従って調製でき、これらの教示により、本願に参照用に含ませる。オキセタンモノマーは下記の式の構造を有するのが望ましい：
【００１２】
【化１】
0004027601.tif 000002
ここで、各ｎは同じ又は異なりそして独立して１〜３の整数であり；各Ｒｆは同じ又は異なり、そして各モノマーで独立して、直鎖又は分枝鎖の炭素数１〜２０のアルキル基であって、各ＲｆのＨ原子の最低２５、５０又は７５％はＦで置換されているか、或いは各Ｒｆは同じ又は異なり、そして独立して、炭素数４〜６０のオキサペルフルオル化ポリエーテルであり；ＲはＨ又は炭素数１〜６のアルキル基であり；好ましくは各Ｒｆは同じ又は異なりそして独立して、Ｈ原子の少なくとも８５％、更に好ましくは少なくとも９５％がＦで置換されており、最も好ましくはペルフルオル化されている。好ましくは上記直鎖又は分枝鎖のアルキル基は炭素数が１〜１０又は２５である。
【００１３】
上記オキセタンモノマーからの繰り返し単位は下記の構造を有するのが望ましい：
【００１４】
【化２】
0004027601.tif 000003
ここで、ｎ、ＲｆおよびＲは上記の通りである。
【００１５】
上記オキセタンモノマーからの繰り返し単位を含むヒドロキシル末端ポリマーは、１個以上の末端ヒドロキシル基を有することができる。それらは望ましくは数平均分子量約２５０、１０００又は５，０００から約５０，０００を有する。該ポリマーはホモポリマー又は２種若しくはそれ以上の異なるオキセタンモノマーのコポリマーであることができる。該ポリマーは、テトラヒドロフランのように環中に２から４個の炭素原子を有する非フッ素化環式エーテル分子と、前に本願に含ませた米国特許第５，６８８，２５０号に記載されたような１種又はそれ以上のオキセタンモノマーとを含むコポリマーであってもよい。該コポリマーはまた、置換テトラヒドロフランのような共重合性置換環式エーテルを含んでもよい。テトラヒドロフランモノマーからの繰り返し単位は式：−（Ｏ−ＣＨ２−ＣＨ２−ＣＨ２−ＣＨ２−）を有する。ヒドロキシル末端ポリマーは任意に該オキセタンモノマーの環式オリゴマーを含んでもよく、該オリゴマーは重合の副生物であり得る。幾つかの態様で、該ヒドロキシル末端ポリマーは、該ヒドロキシル末端ポリマーの重量を基準として、１０、２０又は３０重量％までのテトラマーを含む。
【００１６】
少なくとも１個のペンダント型−ＣＨ２−Ｏ−（ＣＨ２）ｎ−Ｒｆ基を有するオキセタンからの繰り返し単位を含むポリマーは、１個以上のヒドロキシル基を有する望ましい。これは、このポリマーがポリエステルに化学的に結合され得る機構を与えるからである。結合された一時的な部分的にフッ素化されたポリオキセタンの相対的量は幾つかの従来のポリエステル組成物では測定されてなく、結合された部分は全オキセタン繰り返し単位の小さい又は大きい割合（パーセント）であるかもしれない。
【００１７】
ヒドロキシル末端部分的フッ素化ポリオキセタン（ポリオキセタンブロック）をポリエステル形成性成分と予備反応させて、ポリエステル又は他のポリマーに結合される部分的フッ素化ポリオキセタンの割合を増加させるのが望ましい。ヒドロキシル末端部分的フッ素化ポリオキセタンを、あらゆるポリオール成分からのヒドロキシル基１モルに対してポリカルボン酸若しくはその無水物からの少なくとも２モルのカルボン酸と、ポリオキセタンのヒドロキシル基とポリカルボン酸若しくはその無水物からのカルボン酸とからエステル縮合生成物を形成するのに有効な条件下で反応させるのが非常に好ましい。更に望ましくは、カルボン酸のモル数は、ヒドロキシル基１モル当たり少なくとも２.１０又は２.２である。好ましい態様では、非フッ素化ポリオールの量を少量であるかゼロにして、カルボン酸基を、部分的にフッ素化されたポリオキセタンのヒドロキシル基と反応させる。望ましくは、ポリオキセタンからのヒドロキシル基の少なくとも２５、７０又は９０モル％がポリカルボン酸と共に半エステルに変換されるまで、非フッ素化ポリオールからのヒドロキシルのモル数は、部分的にフッ素化されたポリオキセタンからのヒドロキシル基１モル当たり０．５未満、更に望ましくは０．２未満、そして好ましくは０．１未満である。該オキセタン繰り返し単位を有するポリマー（ブロック）およびオキセタン繰り返し単位自体の割合はポリエステル塊全体に均一に分布していなくともよいことも承認されている。該オキセタン繰り返し単位（ブロック）は、これらの繰り返し単位が低い表面張力を有するために、塗膜の表面に不均一に存在するのが好ましい。表面のフッ素基の量はＸＰＳ（Ｘ線光電子分光法）により決定することができる。
【００１８】
或いは、ヒドロキシル末端部分的フッ素化ポリオキセタンはポリエステルブロック又はポリエステル形成性成分と、ジ−若しくはポリ−イソシアネート化合物からのイソシアネート基と該ポリオキセタンのヒドロキシル基およびポリエステルのヒドロキシル基との反応から誘導されたウレタン結合により、カップリングすることができる。これは、ポリイソシアネートとヒドロキシル末端部分的フッ素化ポリオキセタンのヒドロキシル基とが連続的に反応して、イソシアネート末端部分的フッ素化ポリオキセタンを形成することにより行うのが好ましい。これは、反応を制御して、ヒドロキシル末端部分的フッ素化ポリオキセタンからのヒドロキシル基１モルに対して、少なくとも２モルのイソシアネート基を存在させることによるのが好ましいであろう。また、官能化反応を、非フッ素化ポリオールの不存在下で行うか、又はポリオールをポリエステルカップリング反応で制限される量に制限して、イソシアネートとポリオキセタンとを反応させるのが望ましいであろう。イソシアネート末端ポリオキセタンが形成された後（ポリオキセタンのヒドロキシルの少なくとも２５、５０、７０又は９０モルパーセントがウレタン結合に変換されるのが望ましい）、ポリエステルブロックを二つの代替工程により付け加えることができるであろう。ジオール又はポリオールをイソシアネート末端ポリオキセタンと反応させて、ヒドロキシル末端ポリオキセタンを形成し、その後追加のジ酸およびジオールをウレタン官能化ポリオキセタンに、前に教示したように伝統的エステル形成反応により付け加えることができるであろう。或いは、イソシアネート末端ポリオキセタンを予備成形されたポリエステル（縮合又は接触開環重合により製造）と反応させて、ポリイソシアネートの第２のイソシアネート基からの第２のウレタン結合によりポリエステルブロックを付け加えることができるであろう。ポリエステルブロックの数平均分子量は、予備成形されていてもその場で形成されても、そしてエステル結合によって加えられてもウレタン結合によって加えられても、約１００から５，０００又は２０，０００であるのが望ましい。これらの全ての反応において、ポリエステル分子のいくらかはポリオキセタンを含まない可能性があることが理解される。
【００１９】
或いは、ジ−若しくはポリ−イソシアネート化合物とポリオキセタンとをまず反応させる代わりに、イソシアネート化合物をポリエステル上のポリエステル形成性反応性イソシアネート基と反応させ、次にポリエステル上の反応性イソシアネート基とポリオキセタン上のヒドロキシル基とをカップリングさせることもできる。この代替反応スキームは、ポリオキセタンとポリエステルとのカップリングについて、初めにジ−若しくはポリ−イソシアネートをポリオキセタンと反応させるほど有効ではないと予想される。
【００２０】
ジ−若しくはポリ−イソシアネート化合物は一般に、式：Ｘ−（ＮＣＯ）ｙのいかなるものであってもよく、ここでｙは２より大きい整数であり、そしてＸは炭素数４〜１００の脂肪族基、炭素数６〜２０の芳香族基、又は炭素数７〜３０のアルキル基と芳香族基の組み合せ又はアルキル置換芳香族又は芳香族置換アルキルであり、ポリ−イソシアネート化合物はそのオリゴマーであってもよい。これらのイソシアネート化合物は当業界で良く知られている。好ましいものは４'，４−メチレンジフェニル イソシアネート（ＭＤＩ）およびポリマー性ＭＤＩ（これは結晶性固体というよりはむしろ液体である）、１，６−ヘキサン ジイソシアネート、イソホロン ジイソシアネート（好ましい）、トリメチルヘキサンジ イソシアネート等である。
【００２１】
上記ポリエステル中の部分的フッ素化ポリオキセタンの量は、ポリオキセタン部分を含めたポリエステルの重量を基準として、望ましくは約０．０５又は０．１〜約１０、１５又は５０重量％である。ポリエステルは、塗装用又はその他の組成物を調製する時に、その他の成分（非フッ素化ポリエステルを含む）で希釈することができる。ポリエステルからの繰り返しは、望ましくはポリエステルの約５０〜約９９．８重量％、更に望ましくは約８５又は９０〜約９９重量％である。少なくとも１個のペンダント型−ＣＨ２−Ｏ−（ＣＨ２）ｎ−Ｒｆ基を有するオキセタン繰り返し単位の量は、ポリエステルからの最終塗装物品又は成形物品の合計１００重量部当たり、望ましくは約０．０５又は０．１〜約１０又は１５重量部である。勿論、該オキセタンからの繰り返し単位を含むヒドロキシル末端ポリマーがテトラヒドロフラン又はその中の他の繰り返し単位からの繰り返し単位を顕著な量で有する場合は、ヒドロキシル末端ポリオキセタンの重量は該オキセタン繰り返し単位の重量を越えるであろう。
【００２２】
更に加えて、その他の慣用の添加剤を特定の用途にポリエステルに配合してもよい。その例には、粘度調整剤、酸化防止剤、抗オゾン剤、加工助剤、顔料、充填剤、紫外線吸収剤、接着促進剤、乳化剤、分散剤、溶剤、架橋剤等が含まれる。
【００２３】
上記ポリエステルは、成形材料又は塗装用材料を含む伝統的なポリエステル用途に使用し得る。塗装用材料として使用される場合は、基体はいかなる材料であってもよく、低い表面エネルギー、耐汚れ性又は乾式拭き（ドライ−イレーゼ）を含む高い疎水性、および低い摩擦係数からの利益を受けるであろう。これらのポリエステルから誘導される塗装用組成物で塗装することができる基体の例には、セルロース生成物（塗装および非塗装紙、厚板原料（ボードストック）、厚紙、木材およびパネル）；繊維；合成ポリマー（ポリオレフィン、ポリエステル、ポリカーボネート、ポリスチレン、ポリ（メタクリレート）、および汚れに対して一層透過性の特別に高度充填された又は高度可塑化されたポリマー、例えば塩化ポリビニルを含む；金属（汚れから一時的又は永久的保護を必要とするもの）；およびセラミックスが含まれる。
【００２４】
本願のポリエステルは、低い表面エネルギーおよび／又は低い摩擦係数が望ましい成形用樹脂の成分、塗装材の成分等として有用である。部分的フッ素化オキセタン繰り返し単位の量は、ポリオキセタン中のそれらの含量を変えるか、又はポリエステル成分の量を変えることにより制御できる。該ポリエステルは、該ポリエステルと他の成分との相溶性を変えるために、疎水性又は親水性（又は極性および／又は非極性）基を含むことができる。該ポリエステルは熱可塑性樹脂として使用するか、又は反応させて熱硬化性組成物（例えば、熱硬化性ポリエステル−アミン、ポリウレタン、又はエポキシ）とすることができる。
【００２５】
本発明のポリエステルは、乾式拭き筆記用表面（厚紙、ポスター、紙、クリップボード、メニュー等を含む）、壁紙、レストルームを含む公共領域や台所および食品調理領域における落書き防止表面の製造に特に有用である。これらのポリエステルからの耐汚れラミネートは、テーブルクロス、上履き、カバンの外装、室内装飾品、乗物の内装品およびシート、ゴルフバッグおよびその他のスポーツ用品等の製造に使用できる。
【００２６】
下記の例は本発明を当業者に更に詳しく例示するのに役立つであろう。
【００２７】
【実施例】
ＰｏｌｙーＦｏｘ材料の調製（米国特許第５，６５０，４８３号）
コンデンサー、熱電対プローブ、および機械撹拌器を備えた１０Ｌジャケット反応容器に、無水塩化メチレン（２．８Ｌ）および１，４−ブタノール（１０１.５ｇ，１.１３モル）を充填した。次にＢＦ３ＴＨＦ（４７.９６ｇ，０.３４３モル）を加え、混合物を１０分間撹拌した。無水塩化メチレン（１.５Ｌ）中の３−Ｆｏｘ（３,８９６ｇ，２１.１７モル）の溶液を該容器に５時間にわたって汲み上げた。反応温度を添加中、３８から４２℃の間に維持した。次に混合物を還流下に追加の２時間撹拌し、その後、１Ｈ ＮＭＲ は＞９８％の変換を示した。反応を１０％重炭酸ナトリウム水溶液（１Ｌ）で停止し、有機相を３％ＨＣｌ水溶液（４Ｌ）および水（４Ｌ）で洗った。有機相を硫酸ナトリウムで乾燥し、濾過し、減圧下で溶媒を抜き出して、３,６４６ｇ（９１.２％）の標題のグリコール、透明油、を得た。
【００２８】
ＮＭＲ：ＴＦＡＡ分析で決定した重合度（ＤＰ） は１５.２であり、それは２８０４の当量に相当する。１Ｈ ＮＭＲで決定したこのグリコールのＴＨＦ含量は２.５重量％ＴＨＦ（６.２％モルＴＨＦ）であった。この例は、部分的にフッ素化されたオキセタンポリマーの重合法を教示するために含ませた。
【００２９】
実施例１（ＦＯＸ含有ポリエステル）
２つの異なるヒドロキシル末端部分的フッ素化ポリオキセタンを、本発明の４つの異なるポリエステル材料を製造するために使用した。第１のポリオキセタンは、テトラヒドロフラン（ＴＨＦ）からの繰り返し単位６モル％を含み、該ポリマーの残りは開始剤フラグメントおよび３−ＦＯＸからの繰り返し単位（ここで、ｎ＝１、ＲｆはＣＦ３、そしてＲｆはＣＨ３である）であった。第１のポリオキセタンの数平均分子量は３４００であった。第２のポリオキセタンは、テトラヒドロフランからの繰り返し単位２６モル％を含み、残りは開始剤フラグメントおよび３−ＦＯＸからの繰り返し単位であった。３−ＦＯＸは３−（２，２，２−トリフルオロエトキシメチル）−３−メチルオキセタンとしても知られている。
【００３０】
実施例II（ポリエステルでの塗装）
第１および第２のオキセタンポリマーを少なくとも２当量過剰（一般に２.０５−２.１０過剰）のアジピン酸と反応器中で４５５゜Ｆで３.５時間反応させて、末端基としてアジピン酸の半エステルを有するポリオキセタンを形成した。実質的に全てのヒドロキシル基がエステル基に変換されたことを確認するために、ＮＭＲ分析を使用した。第１のオキセタンポリマーの平均重合度は、アジピン酸との反応中に１８から１４に減少した。第２のオキセタンポリマーの平均重合度は、反応中１８のままであった。次に反応体を３００゜Ｆに冷却した。
【００３１】
アジピン酸官能化ポリオキセタンを次に追加のジ酸およびジオールと反応させて、ポリエステルブロックを形成した。シクロヘキサンジメタノール２０.５重量部、ネオペンチルグリコール１４.８重量部およびトリメチロールプロパン１６.０重量部の量で使用したジオールに対して、ジ酸は、アジピン酸２４.２重量部およびイソフタル酸２４.５重量部の量で使用した。オキセタンポリマーのアジピン酸エステルおよびポリエステル形成性成分の相対量は、部分的フッ素化オキセタン繰り返し単位を２又は４重量％含むポリエステルを生じるように調整した。反応温度は追加のジ酸およびジオールにより４２０゜Ｆに低下した。反応を、計算量の水が生成するまで継続した。仕上がったバッチの容量は２０から３０ガロンであった。
【００３２】
４種のポリエステル（２又は４重量％のオキセタン、および６又は２６モル％のポリオキセタンは、ＴＨＦからの繰り返し単位である）を、表１に示す溶媒基材塗装用組成物に配合した。Ｒｅｓｉｍｅｎｅ樹脂はポリエステル樹脂に対して硬化性のアミノ樹脂である。ＰＴＳＡはパラトルエンスルホン酸触媒（イソプロパノール中４０重量％活性）である。塗装用組成物は、ポリエステル中のポリオキセタンの量、ポリオキセタン中のテトラヒドロフラン繰り返し単位の量、およびＲｅｓｉｍｅｎｅ（メラニン ホルムアルデヒド硬化性）のポリエステルに対する重量比について変えた。
【００３３】
【表１】
0004027601.tif 000004
表１に示された技術は、皮膜の表面に多量のフッ素を生じる結果となり、多量のフッ素は低い表面エネルギー、良好な耐摩耗性、および容易な洗浄を伴う。表１に見られるように、上部表面の１００オングストロームについてのＸＰＳの結果は約１４から約１９原子％の間で変化する。ポリオキセタンがヒドロキシル末端基のみを有する同様のレシピーはＸＰＳで測定して表面に約７から９原子％のフッ素を生じる結果となった。これは、追加のフッ素化オキセタンポリマーを必要とすることなく、表面フッ素含量の著しい増加である。
【００３４】
特許の状態に従って最良の態様と好ましい態様を記載したが、本発明の範囲はそれらに限定されず、添付の請求の範囲により限定される。